(57)【要約】【課題】透明性が高く、製造時に多量の有機溶媒を必要とせず、簡便且つ大量生産できる、主鎖がポリアミド構造であり、末端基にアミノ基を有する保存安定性の高いハイパーブランチポリマー、該ポリマーの製造方法及びそれに使用するモノマーの製造方法、並びに、該ポリマーのポリマーのワニス、該ポリマーからなる被膜、該ポリマーを被膜した固相担体の提供を課題とする。【解決手段】式（１）：【化１】2008102680.tif 000046（式中、Ａ1は基中にアミド結合又はエーテル結合を含有することができる炭素原子数１ないし３０の直鎖状、分枝状又は環状のアルキレン基、又は炭素原子数６ないし１０のフェニレン基を表し、Ａ2及びＡ3は基中にアミド結合又はエーテル結合を含有することができる炭素原子数１ないし３０の直鎖状、分枝状又は環状のアルキレン基を表し、ｎは２ないし１００，０００の整数を表す。）で表される構造を有するハイパーブランチポリマー。【選択図】  なし
2008102680.tif 000002
【特許請求の範囲】
【請求項１】
式（１）：
【化１】
2008102680.tif 000036
（式中、Ａ1は基中にアミド結合又はエーテル結合を含有することができる炭素原子数１ないし３０の直鎖状、分枝状又は環状のアルキレン基、又は炭素原子数６ないし１０のアリーレン基又はアルキルアリーレン基を表し、Ａ2及びＡ3は基中にアミド結合又はエーテル結合を含有することができる炭素原子数１ないし３０の直鎖状、分枝状又は環状のアルキレン基を表し、ｎは２ないし１００，０００の整数を表す。）で表される構造を有するハイパーブランチポリマー。
【請求項２】
式（２）：
【化２】
2008102680.tif 000037
（式中、Ａ1、Ａ2、Ａ3及びｎは前記式（１）における定義と同義であり、Ｒ1は水素原子、炭素原子数１ないし５のアルキル基、炭素原子数１ないし５のヒドロキシアルキル基、炭素原子数６ないし１０のアリール基、又は炭素原子数７ないし１２のアリールアルキル基を表す。）で表される構造を有する請求項１記載のハイパーブランチポリマー。
【請求項３】
式（３）：
【化３】
2008102680.tif 000038
（式中、Ａ1、Ａ2、Ａ3及びｎは前記式（１）における定義と同義であり、Ｘはアミノ基末端の少なくとも一部に付加された酸性化合物を表し、Ｘはなくてもよい。）で表される構造を有する請求項１記載のハイパーブランチポリマー。
【請求項４】
式（４）：
【化４】
2008102680.tif 000039
（式中、Ａ1、Ａ2、Ａ3及びｎは前記式（１）における定義と同義であり、Ｒ1は前記式（２）における定義と同義であり、Ｘは前記式（３）における定義と同義である。）で表される構造を有する請求項１ないし請求項３に記載のハイパーブランチポリマー。
【請求項５】
上記式（２）又は式（４）において、Ｒ1が水素原子又はエチル基である、請求項２又は請求項４に記載のハイパーブランチポリマー。
【請求項６】
ゲル浸透クロマトグラフィーによるポリエチレングリコール換算で測定される重量平均分子量が４００ないし２０，０００，０００である、請求項１ないし請求項５のうちのいずれか１項に記載のハイパーブランチポリマー。
【請求項７】
式（５）：
【化５】
2008102680.tif 000040
（式中、Ａ1、Ａ2及びＡ3は前記式（１）における定義と同義であり、Ｒ1は前記式（２）における定義と同義であり、Ｘは前記式（３）における定義と同義である。）で表される化合物を重合させることによる、請求項４記載の式（４）で表されるハイパーブランチポリマーの製造方法。
【請求項８】
請求項７記載の式（５）で表される化合物の重合工程において、塊状重合又は溶液重合させることによる、請求項７記載のハイパーブランチポリマーの製造方法。
【請求項９】
請求項７記載の式（５）で表される化合物の重合工程において、生成する水及び／又はアルコールを除去しながら５０℃ないし２５０℃の温度下にて塊状重合を為すところの請求項８記載のハイパーブランチポリマーの製造方法。
【請求項１０】
式（６）：
【化６】
2008102680.tif 000041
｛式中、Ａ1、Ａ2及びＡ3は前記式（１）における定義と同義であり、Ｒ1は炭素原子数１ないし５のアルキル基、炭素原子数１ないし５のヒドロキシアルキル基、炭素原子数６ないし１０のアリール基、又は炭素原子数７ないし１２のアリールアルキル基を表し、Ａ4は式（７）又は式（８）：
【化７】
2008102680.tif 000042
【化８】
2008102680.tif 000043
（式（７）及び式（８）中、Ｒ2は炭素原子数１ないし５のアルキル基、炭素原子数６ないし１０のアリール基、又は炭素原子数７ないし１５のアリールアルキル基を表す。）を表す。｝で表される化合物を酸、塩基又は還元剤で処理することからなる、請求項７記載の式（５）で表される化合物の製造方法。
【請求項１１】
式中、Ｒ1がエチル基である請求項７記載の式（５）で表される化合物。
【請求項１２】
式（９）：
【化９】
2008102680.tif 000044
（式中、Ａ2及びＡ3は前記式（１）における定義と同義であり、Ａ4は前記式（６）における定義と同義であり、Ｘは前記式（３）における定義と同義である。）で表される化合物を、
式（１０）：
【化１０】
2008102680.tif 000045
（式中、Ａ1は前記式（１）における定義と同義であり、またＲ1は前記式（６）における定義と同義であり、Ｙはフルオロ基、クロロ基、ブロモ基、ヨード基及びヒドロキシコハク酸イミド基からなる群から選択される脱離基を表す。）で表される化合物と反応させることからなる、請求項１０記載の式（６）で表される化合物の製造方法。
【請求項１３】
式中、Ｒ1がエチル基である請求項１０記載の式（６）で表される化合物。
【請求項１４】
請求項４記載の式（４）で表されるハイパーブランチポリマーの末端アミノ基の一部又は全てがアミド結合又はイミン結合によって有機官能基と結合した構造を有するハイパーブランチポリマー。
【請求項１５】
請求項１ないし請求項６又は請求項１４のうちいずれか１項に記載のハイパーブランチポリマーを媒体に溶解又は分散したハイパーブランチポリマーのワニス。
【請求項１６】
請求項１ないし請求項６又は請求項１４のうちいずれか１項に記載のハイパーブランチポリマーからなるハイパーブランチポリマー被膜。
【請求項１７】
請求項１ないし請求項６又は請求項１４のうちいずれか１項に記載のハイパーブランチポリマーを担体表面に被膜した固相担体。
【発明の詳細な説明】
【技術分野】
【０００１】
本発明は、新規なハイパーブランチポリマー及びその製造方法に関する。すなわち、本発明は、繰り返し単位の主鎖にポリアミド構造を有し、分子末端にアミノ基を有するハイパーブランチポリマー及びその製造法に関する。
これらは、塗料、インキ、接着剤、樹脂フィラー、各種成形材料、ナノメートルサイズの多孔形成剤、化学的機械的研磨剤、機能物質の担持材料、ナノカプセル、フォトニック結晶、レジスト材料、光学材料、電子材料、情報記録材料、印刷材料、電池材料、医用材料、磁性材料などとして好適に利用される。
【背景技術】
【０００２】
ハイパーブランチポリマーはデンドリマーと共にデンドリティック（樹枝状）ポリマーとして分類されている。
従来の高分子化合物は一般的に紐状（線状）の形状であるのに対し、これらのデンドリティックポリマーは積極的に分枝を導入することにより、特異なポリマー構造や様々な機能の発現を実現している。例えば、前記多分枝構造によって、ナノメートルオーダーの分子サイズや、数多くの官能基を保持し得る表面状態を有するポリマー構造をとるほか、線状ポリマーに比べて低粘度化できる、分子間の絡み合いが少なく微粒子的挙動を示す、非晶性になり溶媒溶解性を制御できるなどの様々な特性が発現し、これらの特性を利用して幅広い技術分野への応用が期待されている。【０００３】
特に、デンドリティックポリマーの最も顕著な特徴として、末端基数の多さが挙げられる。デンドリティックポリマーにおいては一般に分子量の増加と共に分枝の数も増加するため、末端基の絶対数は高分子量のデンドリティックポリマーほど多くなる。
このような末端基数の多いデンドリティックポリマーでは、末端基の種類によって分子間相互作用が大きく左右され、ガラス転移温度や溶解性、薄膜形成性などが大きく変化するという一般の線状高分子にはない特徴を有する。【０００４】
上記２種類のデンドリティックポリマーのうち、ハイパーブランチポリマーはその製造方法の簡便さにおいて、特に工業的生産においてデンドリマーよりも低コストで大量に生産可能であるという利点を有する。これは、一般にデンドリマーが保護−脱保護を繰り返して数多くの工程を経て合成されるのに対し、ハイパーブランチポリマーは１分子中に２種類の置換基を合計３個以上もつ、いわゆるＡＢX型モノマーの１段階重合により合成され得るためである。【０００５】
これまでハイパーブランチポリマーとして種々のポリマーが紹介されており、その一つとして、主鎖がポリアミド構造であり、末端基にアミノ基を有するハイパーブランチポリマーは、水溶性媒体に対する溶解性の高い点、末端アミノ基への官能基導入効率の高い点、ハイパーブランチポリマー表面がカチオン性である点などの優れた特徴を有することから注目されている。【０００６】
例えば、これまでに分子内にカルボキシル基と２つ以上のアミノ基を有するＡＢX型モノマー、及びそのモノマーから製造されるハイパーブランチポリマーが報告されている（例えば、非特許文献１及び２）。【０００７】
また、ポリアミン化合物とアクリル酸アルキルエステルとの反応から製造される脂肪族アミノ基末端のハイパーブランチポリマーが提案されている（特許文献１）。
【非特許文献１】Ｇ．Ｙａｎｇ、Ｍ．Ｊｉｅｋｉ  ａｎｄ  Ｍ．Ｋａｋｉｍｏｔｏ  ，  Ｍａｃｒｏｍｏｌｅｃｕｌｅｓ，  ３２，  ２２１５−２２２０  （１９９９）
【非特許文献２】Ｙ．Ｉｓｈｉｄａ、Ａ．Ｃ．Ｆ．Ｓｕｎ、Ｍ．Ｊｉｅｋｉ  ａｎｄ  Ｍ．Ｋａｋｉｍｏｔｏ  ，  Ｍａｃｒｏｍｏｌｅｃｕｌｅｓ，  ３３，  ２８３２−２８３８  （２０００）
【特許文献１】特開平９−２４１３７７号公報
【発明の開示】
【発明が解決しようとする課題】
【０００８】
しかしながら、上記非特許文献１及び２に報告されたモノマーは芳香族アミノ基を分子内に有するため、重合する際には、有機溶媒中で縮合剤を使用する必要があった。すなわち、反応後には縮合剤成分を再沈殿操作などで除去する必要があり、このため、多量の有機溶媒を必要し、製造環境上の観点から改善の余地があった。また、ポリマー末端の芳香族アミノ基が空気中の酸素によって容易に酸化され易く、着色し易いことから保存安定性にも課題が残されていた。【０００９】
また、特許文献１に記載のポリマーは、その製造工程において、アクリル酸アルキルエステルが単独で重合するのを防ぐため、反応系内にハイドロキノンモノメチルエーテルなどの重合禁止剤を添加する必要があり、そのため、得られたポリマーは重合禁止剤由来の着色が生じることがあった。また、重合禁止剤を除去するために再沈殿操作が必要となり、多量の有機溶媒の使用を必要とした。【００１０】
本発明は、前記課題を解決した、透明性が高く、製造時に多量の有機溶媒を必要とせず、簡便且つ大量生産できるハイパーブランチポリマーを提供するものであって、詳細には、主鎖がポリアミド構造であり、末端基にアミノ基を有する保存安定性（透明性）の高いハイパーブランチポリマーを提供するものである。
また本発明は、前記ハイパーブランチポリマーの製造時に多量の有機溶媒を必要とせず、簡便な方法且つ大量生産が可能となるハイパーブランチポリマーの製造方法及びそれに使用するモノマーの製造方法を提供するものである。
さらに本発明は、上記ハイパーブランチポリマーのワニス、該ポリマーからなる被膜、並びに該ポリマーを被膜した固相担体を提供するものであり、今後の多面的な用途展開を期するものである。
【課題を解決するための手段】
【００１１】
本発明は、上記の課題を解決するために鋭意検討した結果、下記の観点に記載の発明に到達したものである。
すなわち、本発明は第１観点として、式（１）：【００１２】
【化１】
2008102680.tif 000003
【００１３】
（式中、Ａ1は基中にアミド結合又はエーテル結合を含有することができる炭素原子数１ないし３０の直鎖状、分枝状又は環状のアルキレン基、又は炭素原子数６ないし１０のアリーレン基又はアルキルアリーレン基を表し、Ａ2及びＡ3は基中にアミド結合又はエーテル結合を含有することができる炭素原子数１ないし３０の直鎖状、分枝状又は環状のアルキレン基を表し、ｎは２ないし１００，０００の整数を表す。）で表される構造を有するハイパーブランチポリマーに関する。
第２観点として、式（２）：【００１４】
【化２】
2008102680.tif 000004
【００１５】
（式中、Ａ1、Ａ2、Ａ3及びｎは前記式（１）における定義と同義であり、Ｒ1は水素原子、炭素原子数１ないし５のアルキル基、炭素原子数１ないし５のヒドロキシアルキル基、炭素原子数６ないし１０のアリール基、又は炭素原子数７ないし１２のアリールアルキル基を表す。）で表される構造を有する第１観点記載のハイパーブランチポリマーに関する。
第３観点として、式（３）：【００１６】
【化３】
2008102680.tif 000005
【００１７】
（式中、Ａ1、Ａ2、Ａ3及びｎは前記式（１）における定義と同義であり、Ｘはアミノ基末端の少なくとも一部に付加された酸性化合物を表し、Ｘはなくてもよい。）で表される構造を有する第１観点記載のハイパーブランチポリマーに関する。
第４観点として、式（４）：【００１８】
【化４】
2008102680.tif 000006
【００１９】
（式中、Ａ1、Ａ2、Ａ3及びｎは前記式（１）における定義と同義であり、Ｒ1は前記式（２）における定義と同義であり、Ｘは前記式（３）における定義と同義である。）で表される構造を有する第１観点ないし第３観点に記載のハイパーブランチポリマーに関する。
第５観点として、上記式（２）又は式（４）において、Ｒ1が水素原子又はエチル基である、第２観点又は第４観点に記載のハイパーブランチポリマーに関する。
第６観点として、ゲル浸透クロマトグラフィーによるポリエチレングリコール換算で測定される重量平均分子量が４００ないし２０，０００，０００である、第１観点ないし第５観点のうちのいずれか１項に記載のハイパーブランチポリマーに関する。
第７観点として、式（５）：【００２０】
【化５】
2008102680.tif 000007
【００２１】
（式中、Ａ1、Ａ2及びＡ3は前記式（１）における定義と同義であり、Ｒ1は前記式（２）における定義と同義であり、Ｘは前記式（３）における定義と同義である。）で表される化合物を重合させることによる、第４観点記載の式（４）で表されるハイパーブランチポリマーの製造方法に関する。
第８観点として、第７観点記載の式（５）で表される化合物の重合工程において、塊状重合又は溶液重合させることによる、第７観点記載のハイパーブランチポリマーの製造方法に関する。
第９観点として、第７観点記載の式（５）で表される化合物の重合工程において、生成する水及び／又はアルコールを除去しながら５０℃ないし２５０℃の温度下にて塊状重合を為すところの第８観点記載のハイパーブランチポリマーの製造方法に関する。
第１０観点として、式（６）：【００２２】
【化６】
2008102680.tif 000008
【００２３】
｛式中、Ａ1、Ａ2及びＡ3は前記式（１）における定義と同義であり、Ｒ1は炭素原子数１ないし５のアルキル基、炭素原子数１ないし５のヒドロキシアルキル基、炭素原子数６ないし１０のアリール基、又は炭素原子数７ないし１２のアリールアルキル基を表し、Ａ4は式（７）又は式（８）：【００２４】
【化７】
2008102680.tif 000009
【化８】
2008102680.tif 000010
【００２５】
（式（７）及び式（８）中、Ｒ2は炭素原子数１ないし５のアルキル基、炭素原子数６ないし１０のアリール基、又は炭素原子数７ないし１５のアリールアルキル基を表す。）を表す。｝で表される化合物を酸、塩基又は還元剤で処理することからなる、第７観点記載の式（５）で表される化合物の製造方法に関する。
第１１観点として、式中、Ｒ1がエチル基である第７観点記載の式（５）で表される化合物に関する。
第１２観点として、式（９）：【００２６】
【化９】
2008102680.tif 000011
【００２７】
（式中、Ａ2及びＡ3は前記式（１）における定義と同義であり、Ａ4は前記式（６）における定義と同義であり、Ｘは前記式（３）における定義と同義である。）で表される化合物を、
式（１０）：【００２８】
【化１０】
2008102680.tif 000012
【００２９】
（式中、Ａ1は前記式（１）における定義と同義であり、またＲ1は前記式（６）における定義と同義であり、Ｙはフルオロ基、クロロ基、ブロモ基、ヨード基及びヒドロキシコハク酸イミド基からなる群から選択される脱離基を表す。）で表される化合物と反応させることからなる、第１０観点記載の式（６）で表される化合物の製造方法に関する。
第１３観点として、式中、Ｒ1がエチル基である第１０観点記載の式（６）で表される化合物に関する。
第１４観点として、第４観点記載の式（４）で表されるハイパーブランチポリマーの末端アミノ基の一部又は全てがアミド結合又はイミン結合によって有機官能基と結合した構造を有するハイパーブランチポリマーに関する。
第１５観点として、第１観点ないし第６観点又は第１４観点のうちいずれか１項に記載のハイパーブランチポリマーを媒体に溶解又は分散したハイパーブランチポリマーのワニスに関する。
第１６観点として、第１観点ないし第６観点又は第１４観点のうちいずれか１項に記載のハイパーブランチポリマーからなるハイパーブランチポリマー被膜に関する。
第１７観点として、第１観点ないし第６観点又は第１４観点のうちいずれか１項に記載のハイパーブランチポリマーを担体表面に被膜した固相担体に関する。
【発明の効果】
【００３０】
本発明のハイパーブランチポリマー並びに該ハイパーブランチポリマーを製造するために用いるモノマーは、末端基が脂肪族アミノ基であるため、ポリマー保存時或いはポリマー製造時における空気中の酸素による酸化に由来する着色を生じない。
また、前記ポリマーは、有機溶媒を必要としない塊状重合によって製造できるため、環境負荷低減に優れるだけでなく、簡便且つ効率よくポリマーを得ることができる。【００３１】
さらに得られたポリマーは、水やメタノール等のプロトン性極性溶媒に溶解又は分散可能であるだけでなく、Ｎ−メチルピロリドン及びジメチルスルホキシド等の非プロトン性極性溶媒にも溶解又は分散可能である点、同様の平均分子量を有する線状ポリマーと比較して低粘度である点、さらに官能基密度（末端のアミノ基）が高いという特徴を有することから、容易にポリマーのワニスの形態と為して各種材料に用いることができ、またその用途に合わせて分散特性を容易に改変することもできる。【００３２】
そして得られたポリマーを用いて固相担体上に被膜を形成することにより、表面の親水性や化学物質との親和性、反応性を改変した固相担体を容易に得ることができる。
【発明を実施するための最良の形態】
【００３３】
［ハイパーブランチポリマー］
本発明のハイパーブランチポリマーは、下記式（１）ないし式（４）で示される繰り返し単位構造を有するハイパーブランチポリマーである。【００３４】
【化１１】
2008102680.tif 000013
【００３５】
（式中、Ａ1は基中にアミド結合又はエーテル結合を含有することができる炭素原子数１ないし３０の直鎖状、分枝状又は環状のアルキレン基、又は炭素原子数６ないし１０のアリーレン基又はアルキルアリーレン基を表し、Ａ2及びＡ3は基中にアミド結合又はエーテル結合を含有することができる炭素原子数１ないし３０の直鎖状、分枝状又は環状のアルキレン基を表し、ｎは２ないし１００，０００の整数を表す。）【００３６】
【化１２】
2008102680.tif 000014
【００３７】
（式中、Ａ1、Ａ2、Ａ3及びｎは前記式（１）における定義と同義であり、Ｒ1は水素原子、炭素原子数１ないし５のアルキル基、炭素原子数１ないし５のヒドロキシアルキル基、炭素原子数６ないし１０のアリール基、又は炭素原子数７ないし１２のアリールアルキル基を表す。）【００３８】
【化１３】
2008102680.tif 000015
【００３９】
（式中、Ａ1、Ａ2、Ａ3及びｎは前記式（１）における定義と同義であり、Ｘはアミノ基末端の少なくとも一部に付加された酸性化合物を表し、Ｘはなくてもよい。）【００４０】
【化１４】
2008102680.tif 000016
【００４１】
（式中、Ａ1、Ａ2、Ａ3及びｎは前記式（１）における定義と同義であり、Ｒ1は前記式（２）における定義と同義であり、Ｘは前記式（３）における定義と同義である。）【００４２】
なお、上記ハイパーブランチポリマーの一般的な構造式（概念図）として、式（４）で表される繰り返し単位を有するハイパーブランチポリマーを例として下記に示す。【００４３】
【化１５】
2008102680.tif 000017
【００４４】
（式中、Ｒ1は前記式（２）における定義と同義である。）【００４５】
上記式（１）ないし式（４）において、Ａ1、Ａ2及びＡ3で表される炭素原子数１ないし３０の直鎖状アルキレン基の具体例としては、メチレン基、エチレン基、ノルマルプロピレン基、ノルマルブチレン基、ノルマルヘキシレン基などが挙げられ、前記分枝状のアルキレン基としては、イソプレン基、イソブチレン基、２−メチルプロピレン基などを挙げることができる。また、環状アルキレン基としては炭素原子数３ないし３０の単環式、多環式及び架橋環式の環状構造の脂環式脂肪族基が挙げられ、具体的には、炭素原子数４以上のモノシクロ環、ビシクロ環、トリシクロ環、テトラシクロ環、ペンタシクロ環構造などを有する基を挙げることができる。【００４６】
また、Ａ1で表される炭素原子数６ないし１０のアリーレン基又はアルキルアリーレン基の具体例としては、フェニレン基、ベンジレン基、フェネチレン基、ナフチレン基などを挙げることができる。【００４７】
前記アルキレン基又はフェニレン基において、アミド結合又はエーテル結合が基中に含まれる場合、例えば、直鎖状アルキレン基中にアミド結合又はエーテル結合が含まれる場合、Ａ1ないしＡ3は例えば以下の構造を有する基を表し得る。
（１）エーテル結合を含む場合：−ＣＨ2ＯＣＨ2−，−ＣＨ2ＯＣＨ2ＣＨ2−，−ＣＨ2ＣＨ2ＯＣＨ2−，−ＣＨ2ＯＣＨ2ＣＨ2ＣＨ2−，−ＣＨ2ＣＨ2ＯＣＨ2ＣＨ2−，−ＣＨ2ＣＨ2ＣＨ2ＯＣＨ2−
（２）アミド結合を含む場合：−ＣＨ2Ｃ（Ｏ）ＮＨＣＨ2−，−ＣＨ2Ｃ（Ｏ）ＮＨＣＨ2ＣＨ2−，−ＣＨ2ＣＨ2Ｃ（Ｏ）ＮＨＣＨ2−，−ＣＨ2Ｃ（Ｏ）ＮＨＣＨ2ＣＨ2ＣＨ2−，−ＣＨ2ＣＨ2Ｃ（Ｏ）ＮＨＣＨ2ＣＨ2−，−ＣＨ2ＣＨ2ＣＨ2Ｃ（Ｏ）ＮＨＣＨ2−【００４８】
また、前記環状アルキレン基（脂環式脂肪族基）において、脂環部分の具体例として以下に構造例（ａ）ないし（ｓ）を示す。【００４９】
【化１６】
2008102680.tif 000018
【００５０】
なおＡ1、Ａ2及びＡ3で表される直鎖状、分枝状又は環状のアルキレン基は、それぞれ同一であっても異なっていてもよい。【００５１】
上記式（２）及び式（４）において、Ｒ1は水素原子、炭素原子数１ないし５のアルキル基、炭素原子数１ないし５のヒドロキシアルキル基、炭素原子数６ないし１０のアリール基、又は炭素原子数７ないし１２のアリールアルキル基を表す。
このうち、前記炭素原子数１ないし５のアルキル基の具体例としては、メチル基、エチル基、イソプロピル基、ｔ−ブチル基、シクロペンチル基、ノルマルペンチル基などが挙げられ、前記炭素原子数１ないし５のヒドロキシアルキル基の具体例としては、ヒドロキシメチル基、ヒドロキシエチル基、ヒドロキシプロピル基などが挙げられる。
また、前記炭素原子数６ないし１０のアリール基の具体例としては、フェニル基などが挙げられ、前記炭素原子数７ないし１２のアリールアルキル基の具体例としては、ベンジル基、フェネチル基などが挙げられる。
これら有機基のうち、Ｒ1は水素原子又はエチル基であることが好ましい。【００５２】
上記式（３）及び式（４）において、Ｘはアミノ基末端の少なくとも一部に付加された酸性化合物を表し、その具体例としては、フッ化水素酸、塩化水素酸、臭化水素酸、硫酸、硝酸、酢酸及びパラトルエンスルホン酸などが挙げられる。
なお、Ｘは式（３）及び式（４）中、なくてもよい。【００５３】
本発明のハイパーブランチポリマーは、ゲル浸透クロマトグラフィーによるポリエチレングリコール換算で測定される重量平均分子量が４００ないし２０，０００，０００であり、好ましくは６００ないし１０，０００，０００であり、より好ましくは８００ないし５，０００，０００である。
また本発明のハイパーブランチポリマーの分散度｛Ｍｗ（重量平均分子量）／Ｍｎ（数平均分子量）｝としては、１．０ないし１０．０であり、好ましくは、１．１ないし９．０であり、より好ましくは１．２ないし８．０である。【００５４】
［ハイパーブランチポリマーの製造方法］
本発明のハイパーブランチポリマーは、下記式（５）で表される化合物を重合することにより製造することができる。【００５５】
【化１７】
2008102680.tif 000019
【００５６】
（式中、Ａ1、Ａ2及びＡ3は前記式（１）における定義と同義であり、Ｒ1は前記式（２）における定義と同義であり、Ｘは前記式（３）における定義と同義である。）【００５７】
式（５）で表される化合物を用いた重合法としては塊状重合又は溶液重合を用いることが好ましく、より望ましくは塊状重合を用いることが望ましい。【００５８】
塊状重合にて製造する場合、反応温度は５０ないし２５０℃、好ましくは７０ないし２２０℃、より好ましくは１００ないし１９０℃にて重合反応を行うことが望ましい。このとき、反応の進行とともに生成する水又はアルコール類を減圧下で除去しながら反応させることもできる。【００５９】
溶液重合にて製造する場合、前記式（５）で表される化合物の溶液中の濃度は任意であるが、式（５）で表される化合物と溶媒との総質量に対して、好ましくは１ないし９０質量％、より好ましくは２ないし８０質量％、さらに好ましくは５ないし７０質量％にて重合反応を行うことが望ましい。
またこのとき、反応温度を−８０ないし２００℃、好ましくは０ないし１８０℃、より好ましくは２５ないし１６０℃にて行うことが望ましく、反応時間を０．１ないし４８時間、好ましくは０．２ないし３６時間、より好ましくは０．３ないし２４時間にて行うことが望ましい。
以上の反応条件にて溶液重合により生成した本発明のハイパーブランチポリマーは、例えば反応溶液を貧溶媒中に滴下し、沈殿させて単離することができる。【００６０】
上記溶液重合に用いられる溶媒としては、式（５）で表される化合物を溶解可能な溶媒が好ましく、例えば非プロトン性極性溶媒が挙げられる。非プロトン性極性溶媒の具体例としては、Ｎ−メチルピロリドン、Ｎ，Ｎ−ジメチルホルムアミド、Ｎ，Ｎ−ジメチルアセトアミド及びアセトニトリルなどが挙げられる。【００６１】
溶液重合の場合、反応を促進させるために縮合剤を使用することができる。縮合剤としては、カルボン酸の活性化により、アミノ基と縮合反応を促進することのできる化合物であれば特に制限はないが、例えば、ジシクロヘキシルカルボジイミド、Ｎ−エチル−（３−ジメチルアミノプロピル）カルボジイミド、カルボニルジイミダゾール、亜リン酸トリフェニル、ジフェニルジクロロリン酸、ジフェニル（２，３−ジヒドロ−２−チオキソ−３−ベンゾキサゾリル）ホスホナートなどが挙げられる。【００６２】
また、溶液重合の場合は必要に応じて酸受容体（中和剤）を使用することができる。酸受容体の具体例としては、トリエチルアミン、トリブチルアミン、トリオクチルアミン、ジイソプロピルエチルアミン、ピリジン、キノリンなどを挙げることができる。【００６３】
さらに、塊状重合及び溶液重合時に、ハイパーブランチポリマーとしての構造を損なわない範囲で分子量、分子量分布及び分岐度の調整を行うことができる。
分子量、分子量分布及び分岐度を調整する方法としては、重合反応中、分子内に１級又は２級アミノ基を２つ以上有する化合物を使用することが挙げられ、例えば、エチレンジアミン、プロピレンジアミン、ブチレンジアミン、プロピレントリアミン、ブチレントリアミンなどを使用することにより、分子量等を調整することが可能となる。【００６４】
［式（５）で表される化合物の製造方法及び該化合物］
また、前記式（５）で表される化合物は、下記式（６）で表される化合物を酸、塩基又は還元剤で処理することにより製造することができる。【００６５】
【化１８】
2008102680.tif 000020
【００６６】
｛式中、Ａ1、Ａ2及びＡ3は前記式（１）における定義と同義であり、Ｒ1は炭素原子数１ないし５のアルキル基、炭素原子数１ないし５のヒドロキシアルキル基、炭素原子数６ないし１０のアリール基、又は炭素原子数７ないし１２のアリールアルキル基を表し、Ａ4は式（７）又は式（８）：【００６７】
【化１９】
2008102680.tif 000021
【化２０】
2008102680.tif 000022
【００６８】
（式（７）及び式（８）中、Ｒ2は炭素原子数１ないし５のアルキル基、炭素原子数６ないし１０のアリール基、又は炭素原子数７ないし１５のアリールアルキル基を表す。）を表す。｝【００６９】
上記式（７）及び式（８）中、Ｒ2で表される炭素原子数１ないし５のアルキル基の具体例としては、メチル基、エチル基、ｔ−ブチル基、ビニル基、アリル基、クロロメチル基、トリクロロメチル基、トリフルオロメチル基などが挙げられる。また、炭素原子数６ないし１０のアリール基の具体例としては、フェニル基などが挙げられ、炭素原子数７ないし１５のアリールアルキル基の具体例としては、ベンジル基、４−ニトロベンジル基、４−メトキシベンジル基、２，４−ジメトキシベンジル基、ジフェニルメチル基などが挙げられる。【００７０】
式（５）で表される化合物は、式（６）で表される化合物を酸、塩基又は還元剤で処理することにより製造することができる。このとき、式（６）中のＡ4で表される官能基の種類によって、処理方法は酸、塩基又は還元剤から適宜選択して使用することが好ましい。【００７１】
上記Ａ4で表される官能基において、式（７）中のＲ2がメチル基、エチル基、ｔ−ブチル基、ビニル基、アリル基、ベンジル基、４−ニトロベンジル基、ジフェニルメチル基などを表す場合、また、式（８）中のＲ2がメチル基、エチル基、クロロメチル基、トリクロロメチル基、トリフルオロメチル基、フェニル基などを表す場合、酸を使用する処理を選択することが望ましい。
この場合、使用する酸としては式（６）で表される化合物を式（５）で表される化合物に変換できる酸であれば特に制限はないが、例えば、塩酸、硫酸、硝酸、酢酸、パラトルエンスルホン酸、トリフルオロ酢酸などの公知の酸を使用することができる。
酸の使用量は、式（６）で表される化合物中のＡ4で表される官能基の数に対して１ないし１００倍モル当量であり、好ましくは１ないし５０倍モル当量であり、より好ましくは１ないし２０倍モル当量である。
酸を使用する場合の反応条件としては、反応時間０．０１ないし１００時間、反応温度−５０ないし２００℃から適宜選択される。好ましくは、反応時間０．１ないし５０時間、反応温度０ないし１３０℃である。【００７２】
上記Ａ4で表される官能基において、式（７）中のＲ2がメチル基、エチル基、４−ニトロベンジル基などを表す場合、また、式（８）中のＲ2がメチル基、エチル基、クロロメチル基、トリクロロメチル基、トリフルオロメチル基、フェニル基などを表す場合、塩基を使用する処理を選択することが望ましい。
この場合、使用する塩基としては式（６）で表される化合物を式（５）で表される化合物に変換できる塩基であれば特に制限はないが、例えば、水酸化リチウム、水酸化ナトリウム、水酸化カリウム、ナトリウムメトキシド、カリウムｔ−ブトキシド、水素化ナトリウムなどの公知の塩基を使用することができる。
塩基の使用量は、式（６）で表される化合物中のＡ4で表される官能基の数に対して１ないし１００倍モル当量であり、好ましくは１ないし５０倍モル当量であり、より好ましくは１ないし２０倍モル当量である。
塩基を使用する場合の反応条件としては、反応時間０．０１ないし１００時間、反応温度−５０ないし２００℃から適宜選択される。好ましくは、反応時間０．１ないし５０時間、反応温度０ないし１３０℃である。【００７３】
前記Ａ4で表される官能基において、式（７）中のＲ2がｔ−ブチル基、ビニル基、アリル基、ベンジル基、４−ニトロベンジル基、ジフェニルメチル基などを表す場合、また、式（８）中のＲ2がトリクロロメチル基、トリフルオロメチル基などを表す場合、還元剤を使用する処理を選択することが望ましい。
この場合、使用する還元剤としては式（６）で表される化合物を式（５）で表される化合物に変換できる還元剤であれば特に制限はないが、例えば、パラジウムカーボン、白金カーボン、ロジウムカーボン、ルテニウムカーボン、ラネーニッケルなどの触媒と水素を用いた水添反応、ヨウ化水素、硫化水素、水素化アルミニウムリチウム、水素化ホウ素ナトリウム、水素化トリブチルスズ、トリス（トリメチルシリル）シラン、チオグリコール酸などの公知の還元剤を使用することができる。
還元剤の使用量は、式（６）で表される化合物中のＡ4で表される官能基の数に対して１ないし１００倍モル当量であり、好ましくは１ないし５０倍モル当量であり、より好ましくは１ないし２０倍モル当量である。
還元剤を使用する場合の反応条件としては、反応時間０．０１ないし１００時間、反応温度−５０ないし２００℃から適宜選択される。好ましくは、反応時間０．１ないし５０時間、反応温度０ないし１３０℃である。【００７４】
また本発明は、前記式（５）で表される化合物（ハイパーブランチポリマーを製造するモノマー）に関し、式中、Ｒ1がエチル基である化合物が好ましい。【００７５】
［式（６）で表される化合物の製造方法及び化合物］
上記式（６）で表される化合物は、下記式（９）【００７６】
【化２１】
2008102680.tif 000023
【００７７】
（式中、Ａ2及びＡ3は前記式（１）における定義と同義であり、Ａ4は前記式（６）における定義と同義であり、Ｘは前記式（３）における定義と同義である。）で表される化合物を、式（１０）：【００７８】
【化２２】
2008102680.tif 000024
【００７９】
（式中、Ａ1は前記式（１）における定義と同義であり、またＲ1は前記式（６）における定義と同義であり、Ｙはフルオロ基、クロロ基、ブロモ基、ヨード基及びヒドロキシコハク酸イミド基からなる群から選択される脱離基を表す。）で表される化合物と反応させることにより、製造することができる。【００８０】
上記式（１０）中、Ｙは脱離基を表し、具体的には、フルオロ基、クロロ基、ブロモ基、ヨード基、ヒドロキシコハク酸イミド基などが挙げられる。【００８１】
上記式（９）で表される化合物としては、具体的には下記の化合物が挙げられる。【００８２】
【化２３】
2008102680.tif 000025
【００８３】
化合物名：
１：［２−（２−ベンジルオキシカルボニルアミノエチルアミノ）エチル］カルバミン酸ベンジルエステル塩酸塩
２：［２−（２−ｔ−ブチルオキシカルボニルアミノエチルアミノ）エチル］カルバミン酸ｔ−ブチルエステル塩酸塩
３：［３−（３−ベンジルオキシカルボニルアミノプロピルアミノ）プロピル］カルバミン酸ベンジルエステル塩酸塩
４：［３−（３−ｔ−ブチルオキシカルボニルアミノプロピルアミノ）プロピル］カルバミン酸ｔ−ブチルエステル塩酸塩
５：４−（４−ベンジルオキシカルボニルアミノブチルアミノ）ブチル］カルバミン酸ベンジルエステル塩酸塩
６：４−（４−ｔ−ブチルオキシカルボニルアミノブチルアミノ）ブチル］カルバミン酸ｔ−ブチルエステル塩酸塩【００８４】
また、上記式（１０）で表される化合物としては、具体的には下記の化合物が挙げられる。【００８５】
【化２４】
2008102680.tif 000026
【００８６】
化合物名：
１：エチルスクシニルクロリド  ５：エチルスクシニルブロミド
２：メチルスクシニルクロリド  ６：メチルスクシニルブロミド
３：メチルグルタリルクロリド  ７：メチルグルタリルブロミド
４：エチルグルタリルクロリド  ８：エチルグルタリルブロミド【００８７】
式（９）で表される化合物と式（１０）で表される化合物を反応させるとき、溶解可能な溶媒中で、式（９）で表される化合物に対して、式（１０）で表される化合物が１．０モル当量ないし５．０モル当量、好ましくは１．０モル当量ないし２．０モル当量にて反応させることが望ましい。
また、溶液中における式（９）で表される化合物と式（１０）で表される化合物の合計量は、総質量（式（９）で表される化合物と式（１０）で表される化合物と溶媒との合計質量）に対して、１質量％ないし８０質量％であり、好ましくは２質量％ないし７０質量％であり、より好ましくは５質量％ないし６０質量％である。【００８８】
式（９）で表される化合物と式（１０）で表される化合物とを反応させるときに用いる溶媒としては、両化合物が共に溶解可能な溶媒であれば特に制限はないが、例えば、Ｎ−メチルピロリドン、Ｎ，Ｎ−ジメチルホルムアミド、Ｎ，Ｎ−ジメチルアセトアミド、アセトニトリル、テトラヒドロフラン、１，４−ジオキサン、エチレングリコールジメチルエーテル、ジエチレングリコールジメチルエーテル、アセトンが挙げられる。【００８９】
式（９）で表される化合物と式（１０）で表される化合物とを反応させる条件において、反応温度としては、−８０ないし１２０℃であり、好ましくは０ないし１００℃であり、より好ましくは２０ないし８０℃である。反応時間としては、０．１ないし４８時間であり、好ましくは０．２ないし３６時間であり、より好ましくは０．３ないし２４時間である。
また、式（９）で表される化合物と式（１０）で表される化合物とを反応させるとき、必要に応じて酸受容体（中和剤）を使用することができる。酸受容体の具体例としては、トリエチルアミン、トリブチルアミン、トリオクチルアミン、ジイソプロピルエチルアミン、ピリジン、キノリンなどを挙げることができる。【００９０】
なお本発明は、前記式（６）で表される化合物、特に式中、Ｒ1がエチル基である式（６）で表される化合物を含む。【００９１】
［末端アミノ基に有機官能基が付加したハイパーブランチポリマー］
本発明は、前記式（４）のハイパーブランチポリマーの末端アミノ基の一部又は全てがアミド結合又はイミン結合によって有機官能基と結合したハイパーブランチポリマーにも関する。
導入される有機官能基は、薄膜形成性等の機能性の向上に関して、上記式（４）のハイパーブランチポリマーのアミノ基１モルに対して、０．５ないし２．０倍モル当量の有機官能基が結合していることが望ましく、１．０ないし１．５倍モル当量の有機官能基が結合していることがより好ましい。【００９２】
上記有機官能基が結合した構造を有するポリマーは、前記式（４）のハイパーブランチポリマーと、該ポリマーの末端アミノ基と反応してアミド結合又はイミン結合を形成し得る化合物とを反応させることにより、得ることができる。【００９３】
＜末端アミノ基と反応してアミド結合又はイミド結合を形成し得る化合物＞
ａ）  アミド結合を形成し得る化合物
前記アミド結合を形成し得る化合物としては、前記式（４）で表されるハイパーブランチポリマーの末端アミノ基と反応してアミド結合を形成し得る化合物であれば特に制限は無いが、例えば、脱離基を有するカルボニル化合物又は酸無水物化合物を挙げることができる。【００９４】
ａ）−１  脱離基を有するカルボニル化合物
前記脱離基を有するカルボニル化合物は下記式（１１）にて表される。【００９５】
【化２５】
2008102680.tif 000027
【００９６】
（式中、Ｙ1は脱離基を表し、Ｒ3は炭素原子数１ないし２０のアルキル基、炭素原子数１ないし２０のヒドロキシアルキル基、炭素原子数６ないし１０のアリール基、又は炭素原子数７ないし１２のアリールアルキル基を表す。）【００９７】
上記式（１１）において、Ｙ1で表される脱離基の具体例としては、フルオロ基、クロロ基、ブロモ基、ヨード基、又はヒドロキシコハク酸イミド基などが挙げられる。
また、炭素原子数１ないし２０のアルキル基の具体例としては、メチル基、エチル基、イソプロピル基、ｔ−ブチル基、シクロペンチル基、ノルマルペンチル基、ノルマルヘキシル基、ノルマルオクチル基などが挙げられる。
炭素原子数１ないし２０のヒドロキシアルキル基の具体例としては、ヒドロキシメチル基、ヒドロキシエチル基、ヒドロキシプロピル基、ヒドロキシブチル基、ヒドロキシペンチル基、ヒドロキシヘキシル基、ヒドロキシヘプチル基、ヒドロキシオクチル基などが挙げられる。
炭素原子数６ないし１０のアリール基の具体例としては、フェニル基などが挙げられる。
また、炭素原子数７ないし１２のアリールアルキル基の具体例としては、ベンジル基、フェネチル基などが挙げられる。【００９８】
前記式（１１）で表される化合物の具体例としては、アセチルクロリド、プロパノイルクロリド、ブタノイルクロリド、ペンタノイルクロリド、ヘキサノイルクロリド、ヘプタノイルクロリド、オクタノイルクロリド、デカノイルクロリド、ヘキサデカノイルクロリド、ベンゾイルクロリドなどが挙げられる。【００９９】
ａ）−２  酸無水物化合物
前記酸無水物化合物の具体例としては、無水酢酸、無水コハク酸、無水マレイン酸、無水グルタル酸、無水フタル酸などが挙げられ、公知の酸無水物化合物を使用することができる。【０１００】
ｂ）  イミン結合を形成し得る化合物
前記イミン結合を形成し得る化合物としては、前記式（４）で表されるハイパーブランチポリマーの末端アミノ基と反応してイミン結合を形成し得る化合物であれば特に制限は無いが、例えば、脱離基を有する化合物又は（メタ）アクリレート化合物を挙げることができる。【０１０１】
ｂ）−１  脱離基を有する化合物
前記脱離基を有する化合物は下記式（１２）にて表される。【０１０２】
【化２６】
2008102680.tif 000028
【０１０３】
（式中、Ｒ3は前記式（１２）における定義と同義であり、Ｙ2は脱離基を表す。）【０１０４】
前記式（１２）において、Ｙ2で表される脱離基の具体例としては、フルオロ基、クロロ基、ブロモ基、ヨード基、トシル基、メシル基などが挙げられる。【０１０５】
前記式（１２）で表される化合物の具体例としては、ヨウ化メチル、ヨウ化エチル、プロピルクロリド、ブチルクロリド、ペンチルクロリド、ヘキシルクロリド、ヘプチルクロリド、オクチルクロリドなどが挙げられる。【０１０６】
ｂ）−２  （メタ）アクリレート化合物
前記（メタ）アクリレート化合物の具体例としては、メチル（メタ）アクリレート、エチル（メタ）アクリレート、プロピル（メタ）アクリレート、ブチル（メタ）アクリレート、２−ヒドロキシエチル（メタ）アクリレートなどの公知の（メタ）アクリレート化合物を使用することができる。
なお本明細書において、（メタ）アクリレート化合物とは、アクリレート化合物とメタアクリレート化合物の両方を表す。例えば、メチル（メタ）アクリレートは、メチルアクリレートとメチルメタアクリレートを表す。
また、前記式（４）で表されるハイパーブランチポリマーのアミノ基と（メタ）アクリレート化合物の反応はマイケル付加となるため、理論上アミノ基の数に対して最大２倍モル当量まで（メタ）アクリレート化合物が付加することができる。【０１０７】
＜ポリマーの末端アミノ基とアミド結合又はイミン結合を形成し得る化合物との反応＞
式（４）で表されるハイパーブランチポリマーのアミノ基と、上述のアミド結合又はイミン結合を形成し得る化合物は、共に溶解又は分散可能な溶媒中で混合することにより、両化合物の間でアミド結合又はイミン結合を形成させることができる。
このとき、使用される溶媒としては、水、メタノール、エタノール、ｎ−プロパノール、２−プロパノール、ブタノール、エチレングリコール、ジエチレングリコール、プロピレングリコール、エチレングリコールモノメチルエーテル、エチレングリコールジメチルエーテル、ジエチレングリコールモノメチルエーテル、ジエチレングリコールジメチルエーテル、プロピレングリコールモノメチルエーテル、テトラヒドロフラン、１，４−ジオキサン、アセトン、Ｎ−メチルピロリドン、Ｎ，Ｎ−ジメチルホルムアミド、Ｎ，Ｎ−ジメチルアセトアミド、アセトニトリル、ジメチルスルホキシドなどが挙げられる。
また、上記式（４）で表されるハイパーブランチポリマーのアミノ基に対して、０．０１ないし１００倍モル当量、好ましくは０．０５ないし５０倍モル当量、より好ましくは０．１ないし２０倍モル当量の割合で、上記アミド結合又はイミン結合を形成し得る化合物を加えることが望ましい。
また反応条件としては、反応時間０．０１ないし２００時間、反応温度−５０ないし２００℃から適宜選択され、好ましくは、反応時間０．１ないし１００時間、反応温度０ないし１３０℃である。【０１０８】
上記反応において、前記アミド結合又はイミン結合を形成し得る化合物が、前記酸無水物化合物又は前記式（１１）で表される化合物の場合、式（４）で表されるハイパーブランチポリマーのアミノ基との反応時に、必要に応じて酸受容体を使用することができる。
酸受容体の具体例としては、トリエチルアミン、トリブチルアミン、トリオクチルアミン、ジイソプロピルエチルアミン、ピリジン、キノリンなどを挙げることができる。【０１０９】
上述の反応により得られた、式（４）で表されるハイパーブランチポリマーの末端アミノ基の一部又は全てにアミド結合又はイミン結合を介して有機官能基が付加した構造を有するハイパーブランチポリマーは、反応溶液中から溶媒留去、又は固液分離により溶媒と分離することができる。また、反応溶媒を貧溶媒中、例えばヘプタン、ヘキサンなどへ加えることにより、前記有機官能基が付加した構造を有するハイパーブランチポリマーを沈殿させ、粉末として回収することもできる。【０１１０】
［ハイパーブランチポリマーを溶解又は分散したワニス］
前述の式（１）ないし（４）にて表される本発明のハイパーブランチポリマー（以降、ハイパーブランチポリマー（Ｉ）と称する）は、水単独媒体のみならず、水と相溶性のある有機媒体又はそれらの混合媒体に溶解又は分散させ、ハイパーブランチポリマーのワニスとすることができる。
また、前記式（３）又は（４）のハイパーブランチポリマーの末端アミノ基の一部又は全てに、アミド結合又はイミン結合を介して有機官能基が付加した構造を有する本発明のハイパーブランチポリマー（以降、ハイパーブランチポリマー（ＩＩ）と称する）も、有機媒体に溶解又は分散させ、ハイパーブランチポリマーのワニスとすることができる。
上記ハイパーブランチポリマー（Ｉ）及び（ＩＩ）共に、溶解したワニスが好ましい。【０１１１】
上記ハイパーブランチポリマー（Ｉ）又は（ＩＩ）を溶解又は分散し得る媒体の例は以下の通りである：水、メタノール、エタノール、ｎ−プロパノール、２−プロパノール、ブタノール、エチレングリコール、ジエチレングリコール、プロピレングリコール、エチレングリコールモノメチルエーテル、エチレングリコールジメチルエーテル、ジエチレングリコールモノメチルエーテル、ジエチレングリコールジメチルエーテル、プロピレングリコールモノメチルエーテル、テトラヒドロフラン、１，４−ジオキサン、アセトン、Ｎ−メチルピロリドン、Ｎ，Ｎ−ジメチルホルムアミド、Ｎ，Ｎ−ジメチルアセトアミド、アセトニトリル、ジメチルスルホキシドなど。【０１１２】
これらの媒体は単独で使用してもよく、２種類以上の媒体を混合してもよい
これら媒体は、ｐＨを調整するためにｐＨ緩衝水溶液を使用してもよい。さらに、塩強度を調節するために、任意の無機塩又は有機塩を使用してもよい。【０１１３】
上記ハイパーブランチポリマー（Ｉ）又は（ＩＩ）を上記溶媒に溶解又は分散させる濃度は任意であるが、ハイパーブランチポリマー（Ｉ）又は（ＩＩ）と媒体の総質量（合計質量）に対して、ハイパーブランチポリマー（Ｉ）又は（ＩＩ）の濃度は０．００１ないし９０質量％であり、好ましくは０．００２ないし８０質量％であり、より好ましくは０．００５ないし７０質量％である。【０１１４】
［ハイパーブランチポリマーの被膜及び該ポリマーで被覆した固相担体］
前述の本発明のハイパーブランチポリマー（Ｉ）又は（ＩＩ）は、下記に定義する任意の固相担体に塗布又は吸着させることにより、本発明のハイパーブランチポリマー（Ｉ）又は（ＩＩ）被膜、又は該ポリマーで担体表面を被覆した固相担体を得ることができる。【０１１５】
本発明で用いる固相担体とは、本発明のハイパーブランチポリマー（Ｉ）又は（ＩＩ）が塗布又は吸着させて被覆することが可能な固体をいい、特に材質、形状、寸法などには制限がなく、任意のものを固相担体として使用することができる。
固相担体の材質の具体例としては、ポリオレフィン、ポリスチレン、ポリエチレン、ポリカーボネート、ポリアミド、ポリエステル、アクリル系樹脂などの各種樹脂材料、ガラス、アルミナ、炭素、金属などの無機材料などが挙げられる。また、固相担体の形状の例としては、平板状、粒子状、繊維状、膜状、シート状などが挙げられる。
これらの固相担体は、材質、形状、寸法などにより１種の材質を単独で用いたものでもよく、また、２種以上の材質を任意に組み合わせたり、特定の比率で併用したものであっても良い。例えば、ガラス平板状、樹脂シート状、樹脂膜状、無機材料と樹脂材料との積層板、あるいは各種材料の粒子状、繊維状の単独物、これらの混合物など、あるいは樹脂膜状と無機材料の混合物などが挙げられる。【０１１６】
さらに、上記固相担体は、そのまま使用してもよいが、何らかの表面処理（例えば金属や金属酸化物などの被覆材料による表面被覆）を施した後、表面に本発明のハイパーブランチポリマーを被覆してもよい。
さらに、固相担体と本発明のハイパーブランチポリマー（Ｉ）又は（ＩＩ）とを結合させるために、官能基を固相担体上に導入してもよい。その官能基は任意であるが、例えば、カルボキシル基、アルデヒド基、ハロゲン基、カルボニル基、エポキシ基、ビニル基、スクシンイミド基などの、化学結合により固相担体と本発明のハイパーブランチポリマー（Ｉ）又は（ＩＩ）とを結合させることができる官能基が挙げられる。また、本発明のハイパーブランチポリマー（Ｉ）又は（ＩＩ）と固相担体との結合様式は、共有結合、水素結合、配位結合、イオン結合などの化学結合でもよく、物理吸着によって固相担体と結合させてもよい。【０１１７】
本発明のハイパーブランチポリマー（Ｉ）又は（ＩＩ）を固相担体に被覆する方法としては、前述のハイパーブランチポリマー（Ｉ）又は（ＩＩ）のポリマーのワニスを、含浸法、刷毛塗り法、キャスト法、スピンコート法などにより、固相担体上に被覆する。
さらに、ハイパーブランチポリマー（Ｉ）又は（ＩＩ）のポリマーのワニス液に、上記固相担体を単に浸漬させることにより、固相担体上を被覆することもできる。
【実施例】
【０１１８】
以下、本発明を実施例によりさらに説明するが、これらによって本発明が限定されるものではない。【０１１９】
［物性測定条件］
以下の実施例において、試料の物性測定に用いた装置及び測定条件を下記に記す。
（１）化合物及びポリマーの同定：1Ｈ−ＮＭＲスペクトル
装置：日本電子データム（株）製  ＪＮＭ−ＬＡ４００
溶媒：ＣＤＣｌ3、ＤＭＳＯ−ｄ6、Ｄ2Ｏ
（２）分子量測定（ポリエチレンオキシド換算）：ゲル浸透クロマトグラフィー
装置：昭和電工（株）製  ＧＰＣ−１０１
カラム：東ソー（株）製  ＴＳＫ−ＧＥＬ  α―５０００＋ＴＳＫ−ＧＥＬ  α−２５００
カラム温度：４０℃
溶媒：０．５Ｍ  酢酸／酢酸ナトリウム水溶液
検出器：ＲＩ（示差屈折計）
（３）透明性の測定：ＵＶ−ｖｉｓスペクトル
装置：（株）島津製作所製  ＵＶ−２４００ＰＣ
（４）接触角測定
装置：協和界面科学（株）製  全自動接触角計ＣＡ−Ｗ型
温度：２３．０℃
湿度：５０％
液量：３μＬ
着液後の安定化時間：５秒【０１２０】
［製造例１：ベンジルフェニルカーボネートの合成］
５００ｍＬ反応器にベンジルアルコール（関東化学（株）製）５４ｇ、ピリジン（純正化学（株）製）５０ｍＬ、及び塩化メチレン（関東化学（株）製）８７ｍＬを仕込み、その後、クロロギ酸フェニル（東京化成工業（株）製）７８ｇを滴下し、温度を２５±５℃に管理して３時間攪拌した。反応後、有機相を２Ｎ塩酸水溶液、次に蒸留水を用いて順次分液処理を行った。有機相を減圧留去し、得られた残渣を減圧乾燥してオイル状のベンジルフェニルカーボネート１０７ｇ（収率：９４％）を得た。
得られた化合物のＮＭＲスペクトル測定結果を下記に示す。
ＮＭＲ
1Ｈ−ＮＭＲ（溶媒：ＣＤＣｌ3）：δ５．２７（ｓ、２Ｈ）、７．１７−７．４３（ｍ、１０Ｈ）【０１２１】
［製造例２：［２−（２−ベンジルオキシカルボニルアミノエチルアミノ）エチル］カルバミン酸ベンジルエステル塩酸塩の合成］
１０００ｍＬ反応器にジエチレントリアミン（東京化成工業（株）製）１５ｇ及びジメチルホルムアミド（関東化学（株）製）１００ｍＬを仕込み、その後、製造例１で合成したベンジルフェニルカーボネート７２．６ｇをジメチルホルムアミド５０ｇに溶解した溶液を滴下し、温度を２５±５℃に管理して１５時間攪拌した。反応後、２Ｎ塩酸水溶液３００ｇを滴下し、析出した沈殿物を濾過し、エタノール（関東化学（株）製）で固液洗浄した。得られた粉末を減圧乾燥して、白色結晶状の［２−（２−ベンジルオキシカルボニルアミノエチルアミノ）エチル］カルバミン酸ベンジルエステル塩酸塩５１．６ｇ（収率：８７％）を得た。
得られた化合物のＮＭＲスペクトル測定結果を下記に示す。
ＮＭＲ
1Ｈ−ＮＭＲ（溶媒：ＤＭＳＯ−ｄ6）：δ３．００（ｔ、４Ｈ）、３．３２（ｔ、４Ｈ）、５．０４（ｓ、４Ｈ）、７．３２−７．３７（ｍ、８Ｈ）、７．４８（ｔ、２Ｈ）、８．８８（ｓ、２Ｈ）【０１２２】
［実施例１：Ｎ，Ｎ−ビス（２−ベンジルオキシカルボニルアミノエチル）スクシンアミド酸の合成］
５００ｍＬ反応器に製造例２で合成した［２−（２−ベンジルオキシカルボニルアミノエチルアミノ）エチル］カルバミン酸ベンジルエステル塩酸塩７ｇ、ジメチルホルムアミド（関東化学（株）製）１００ｇ、及びトリエチルアミン（関東化学（株）製）３．７ｇを仕込み、その後、無水コハク酸（関東化学（株）製）１．７ｇをジメチルホルムアミド（関東化学（株）製）１０ｇに溶解した溶液を滴下した。その後、温度を２５±５℃に管理して１５時間攪拌し、溶媒を減圧留去した。クロロホルム（関東化学（株）製）１００ｇを加え、０．５Ｎ塩酸水溶液、次に蒸留水を用いて順次分液処理を行った。有機相を減圧留去し、得られた残渣を減圧乾燥してオイル状のＮ，Ｎ−ビス（２−ベンジルオキシカルボニルアミノエチル）スクシンアミド酸７．８ｇ（収率：９７％）を得た。【０１２３】
得られた化合物の構造式（式（１３））及び、ＮＭＲスペクトル測定結果を下記に示す。
構造式【０１２４】
【化２７】
2008102680.tif 000029
【０１２５】
ＮＭＲ
1Ｈ−ＮＭＲ測定（溶媒：ＣＤＣｌ3）：δ２．５３（ｂｒ  ｓ、４Ｈ）、３．２９（ｂｒ  ｓ、４Ｈ）、３．４１（ｂｒ  ｓ、４Ｈ）、５．０５（ｄ、４Ｈ）、５．５５（ｂｒ  ｓ、１Ｈ）、５．０７（ｂｒ  ｓ、１Ｈ）、７．３２（ｂｒ  ｓ、１０Ｈ）【０１２６】
［実施例２：Ｎ，Ｎ−ビス（２−アミノエチル）スクシンアミド酸の合成］
５００ｍＬ反応器に実施例１で合成したＮ，Ｎ−ビス（２−ベンジルオキシカルボニルアミノエチル）スクシンアミド酸７．２ｇ、メタノール（関東化学（株）製）１４４ｇ、５％Ｐｄカーボン粉末（含水品）ＰＥタイプ（エヌ・イー  ケムキャット（株）製）０．７２ｇを仕込み、反応器内を水素置換した。その後、温度を５０±５℃に管理して１０時間攪拌し、Ｐｄカーボン粉末をろ別後、溶媒を減圧留去し、得られた残渣を減圧乾燥してオイル状のＮ，Ｎ−ビス（２−アミノエチル）スクシンアミド酸３．１ｇ（収率：１００％）を得た。【０１２７】
得られた化合物の構造式（式（１４））及び、ＮＭＲスペクトル測定結果を下記に示す。
構造式【０１２８】
【化２８】
2008102680.tif 000030
【０１２９】
ＮＭＲ
1Ｈ−ＮＭＲ（溶媒：ＤＭＳＯ−ｄ6）：δ２．３２（ｔ、２Ｈ）、２．３８（ｔ、２Ｈ）、２．６５−２．７３（ｍ、２Ｈ）、２．８４−２．９６（ｍ、４Ｈ）、３．１８（ｂｒ  ｓ、２Ｈ）【０１３０】
［実施例３：Ｎ，Ｎ−ビス（２−ベンジルオキシカルボニルアミノエチル）スクシンアミド酸エチルエステルの合成］
１０００ｍＬ反応器に製造例２で合成した［２−（２−ベンジルオキシカルボニルアミノエチルアミノ）エチル］カルバミン酸ベンジルエステル塩酸塩２７．５ｇ、テトラヒドロフラン（関東化学（株）製）２５０ｇ、及びトリエチルアミン（関東化学（株）製）８．２ｇを仕込み、その後、エチルスクシニルクロリド（東京化成工業（株）製）１３．３ｇを滴下した。その後、温度を２５±５℃に管理して３時間攪拌し、蒸留水１０ｇを加えて反応を停止させた後、溶媒を減圧留去した。ここにトルエン（関東化学（株）製）５００ｇを加え、０．１Ｎ塩酸水溶液、１Ｎ水酸化ナトリウム水溶液、及び蒸留水にて順次分液処理後、有機相を減圧留去し、得られた残渣を減圧乾燥してオイル状のＮ，Ｎ−ビス（２−ベンジルオキシカルボニルアミノエチル）スクシンアミド酸エチルエステル２５．１ｇ（収率：７５％）を得た。【０１３１】
得られた化合物の構造式（式（１５））及び、ＮＭＲスペクトル測定結果を下記に示す。
構造式【０１３２】
【化２９】
2008102680.tif 000031
【０１３３】
（式中、Ｅｔはエチル基を表す）
ＮＭＲ
1Ｈ−ＮＭＲ（溶媒：ＣＤＣｌ3）：δ１．２３（ｔ、３Ｈ）、２．５３−２．６２（ｍ、４Ｈ）、３．３６（ｂｒ  ｓ、４Ｈ）、３．４６（ｂｒ  ｓ、４Ｈ）、４．０６（ｑ、２Ｈ）５．３４（ｂｒ  ｓ、１Ｈ）、５．３７（ｂｒ  ｓ、１Ｈ）、７．２７−７．３４（ｍ、１０Ｈ）【０１３４】
［実施例４：Ｎ，Ｎ−ビス（２−アミノエチル）スクシンアミド酸エチルエステルの合成］
２００ｍＬ反応器に実施例３で合成したＮ，Ｎ−ビス（２−ベンジルオキシカルボニルアミノエチル）スクシンアミド酸エチルエステル５ｇ、メタノール（関東化学（株）製）５０ｇ、及び５％Ｐｄカーボン粉末（含水品）ＰＥタイプ（エヌ・イー  ケムキャット（株）製）０．５ｇを仕込み、反応器内を水素置換した。その後、温度を２５±５℃に管理し、１０時間攪拌し、Ｐｄカーボン粉末をろ別後、溶媒を減圧留去し、得られた残渣を減圧乾燥してオイル状のＮ，Ｎ−ビス（２−アミノエチル）スクシンアミド酸エチルエステルの粗物２．７ｇを得た。【０１３５】
得られた化合物の構造式（式（１６））及び、ＮＭＲスペクトル測定結果を下記に示す。
構造式【０１３６】
【化３０】
2008102680.tif 000032
【０１３７】
（式中、Ｅｔはエチル基を表す）
ＮＭＲ
1Ｈ−ＮＭＲ（溶媒：Ｄ2Ｏ）：δ１．２４（ｔ、３Ｈ）、２．６６（ｔ、２Ｈ）、２．８３（ｔ、２Ｈ）、２．９３−３．０３（ｍ、４Ｈ）、３．５２−３．５８（ｍ、４Ｈ）、４．１４（ｑ、２Ｈ）【０１３８】
［実施例５：ハイパーブランチポリマーＡの合成］
５０ｍＬ反応器に実施例２で合成したＮ，Ｎ−ビス（２−アミノエチル）スクシンアミド酸０．２ｇを仕込み、温度を１８０±５℃に管理し、減圧下で５時間塊状重合を行い、ハイパーブランチポリマーＡを合成した。得られたポリマーのゲル浸透クロマトグラフィーによるポリエチレンオキシド換算で表される重量平均分子量は２，５００、分散度（重量平均分子量／数平均分子量）は１．４９であった。【０１３９】
得られたハイパーブランチポリマーＡは、水及びメタノールにそれぞれ５質量％の濃度にて溶解可能であった。【０１４０】
得られたハイパーブランチポリマーＡの構造式（式（１７））及び、ＮＭＲスペクトル測定結果を下記に示す。
構造式【０１４１】
【化３１】
2008102680.tif 000033
【０１４２】
（式中、Ａ1、Ａ2及びＡ3は、それぞれエチレンを表す）
ＮＭＲ
1Ｈ−ＮＭＲ（溶媒：Ｄ2Ｏ）：δ２．７３−２．８２（ｍ、４Ｈ）、３．５１−３．６３（ｍ、４Ｈ）、３．８２−４．０４（ｍ、４Ｈ）【０１４３】
［実施例６：ハイパーブランチポリマーＢの合成］
５０ｍＬ反応器に実施例４で合成したＮ，Ｎ−ビス（２−アミノエチル）スクシンアミド酸エチルエステル０．２ｇを仕込み、温度を１２０±５℃に管理し、減圧下で９時間塊状重合を行い、ハイパーブランチポリマーＢを合成した。得られたポリマーのゲル浸透クロマトグラフィーによるポリエチレンオキシド換算で表される重量平均分子量は１５，０００、分散度（重量平均分子量／数平均分子量）は２．５８であった。【０１４４】
得られたハイパーブランチポリマーＢは、水及びメタノールにそれぞれ５質量％の濃度にて溶解可能であった。
また、このポリマーＢの０．００２質量％水溶液をＵＶ−ｖｉｓスペクトル測定を行ったところ、３５０ｎｍ以上に吸収を示さず、透明性が高いとする結果が得られた。【０１４５】
得られたハイパーブランチポリマーＢの構造式（式（１８））及び、ＮＭＲスペクトル測定結果を下記に示す。
構造式【０１４６】
【化３２】
2008102680.tif 000034
【０１４７】
（式中、Ｅｔはエチル基を表し、Ａ1、Ａ2及びＡ3は、それぞれエチレンを表す）
ＮＭＲ
1Ｈ−ＮＭＲ（溶媒：Ｄ2Ｏ）：δ２．７０−２．８１（ｍ、４Ｈ）、３．３７−３．６６（ｍ、４Ｈ）、３．８３−４．０３（ｍ、４Ｈ）【０１４８】
［実施例７：ハイパーブランチポリマーＢによるガラス表面の親水化の評価］
実施例６で合成したハイパーブランチポリマーＢの１質量％メタノール溶液を調整した。次に、その溶液にスライドガラスを１時間浸漬後、メタノールで洗浄し、温度４０℃で減圧乾燥し、スライドガラスの表面処理を行った。この表面処理を行ったスライドガラスに対する純水の接触角は２９．２°であった。
一方、（純）メタノールに１時間浸漬後、メタノールで洗浄し、温度４０℃で減圧乾燥したスライドガラスに対する純水の接触角は３３．８°であった。
すなわち、実施例６で合成したハイパーブランチポリマーＢを用いて表面を被覆したスライドガラス表面は、親水性が向上したという結果が得られた。【０１４９】
［実施例８：ハイパーブランチポリマーＣの合成］
５０ｍＬ反応器に実施例６で合成したハイパーブランチポリマーＢの０．１ｇを仕込み、メタノール２ｇ（関東化学（株）製）に溶解した。次に、メチルアクリレート０．２ｇ（東京化成（株）製）を加え、温度を２５±５℃に管理し、９０時間攪拌した。その後、溶媒（メタノール）を減圧留去し、得られた残渣を減圧乾燥することにより、ハイパーブランチポリマーＢのアミノ基末端にイミン結合によって官能基が結合したハイパーブランチポリマーＣを０．１２ｇ得た。【０１５０】
得られたハイパーブランチポリマーＣのＮＭＲスペクトル測定結果を下記に示す。
ＮＭＲ
1Ｈ−ＮＭＲ（溶媒：Ｄ2Ｏ）：δ２．３３（ｂｒ  ｓ、２．８Ｈ）、２．７１（ｂｒ  ｓ、４Ｈ）、３．０７（ｂｒ  ｓ、２．８Ｈ）、３．３６−３．５１（溶媒中の水由来のピークと重なるため測定不可）、３．５６（ｂｒ  ｓ、４．２Ｈ）、３．７３−３．９２（ｍ、４Ｈ）【０１５１】
上記1Ｈ−ＮＭＲ測定結果から、前記ハイパーブランチポリマーＢのエチレン基（式（１８）中、Ａ1、Ａ2又はＡ3、それぞれ４Ｈ）に対して１．４倍モル当量の式（１９）で表されるメトキシカルボニルエチル基（２．８Ｈ、２．８Ｈ、４．２Ｈ）を有していることが確認された。また、ハイパーブランチポリマーＢにおいて、理論上アミノ基末端の数は繰り返し単位数ｎ、すなわち各エチレン基数とほぼ同一になることから、得られたハイパーブランチポリマーＣには、前記ハイパーブランチポリマーＢのアミノ基末端に対して１．４倍モル当量の有機官能基が導入されていることが示唆された。【０１５２】
【化３３】
2008102680.tif 000035
（式中、Ｍｅはメチル基を表す）【０１５３】
得られたハイパーブランチポリマーＣは、ジメチルスルホキシド及びＮ−メチルピロリドンに５質量％の濃度にて溶解可能であった。【０１５４】
［実施例９：ハイパーブランチポリマーＣの被膜の形成］
実施例８で得られたハイパーブランチポリマーＣの５質量％ジメチルスルホキシド溶液を調整した。この溶液を０．２μｍのポリテトラフルオロエチレン製ミクロフィルター用いて濾過した後に、ガラス基板上に３００ｒｐｍで５秒さらに１５００ｒｐｍで２０秒、スピンコート法で塗付した。その後、ホットプレート上にて温度２００℃で１０分間加熱し、ガラス基板上に膜厚１２６ｎｍを有する薄膜状形成体を得た。
【産業上の利用可能性】
【０１５５】
本発明のハイパーブランチポリマーは、塗料、インキ、接着剤、樹脂フィラー、各種成形材料、ナノメートルサイズの多孔形成剤、化学的機械的研磨剤、機能物質の担持材料、ナノカプセル、フォトニック結晶、レジスト材料、光学材料、電子材料、情報記録材料、印刷材料、電池材料、医用材料、磁性材料などとして好適に利用され、特に固相担体上に被覆した場合、固相担体の表面を改変し、コーティング剤として有用である。
【国際調査報告】
2008102680.tif 000047
2008102680.tif 000048
2008102680.tif 000049
2008102680.tif 000050
2008102680.tif 000051
2008102680.tif 000052
2008102680.tif 000053